(57)【要約】本発明は、ペンタエリスリトールおよび式（Ｉ）2013115160.tif 000014で表されるジペンタエリスリトールからなる混合多価アルコールとイソ酪酸を含有するカルボン酸との混合エステルであって、前記混合多価アルコールにおけるペンタエリスリトールとジペンタエリスリトールのモル比［ペンタエリスリトール／ジペンタエリスリトール］が９８／２〜４０／６０の範囲であり、前記カルボン酸にしめるイソ酪酸の割合が３５〜８５モル％の範囲である混合エステルを提供する。該混合エステルは、冷凍機油として必要な粘度範囲を確保しながら、かつ優れた潤滑性やジフルオロメタン冷媒との優れた相溶性を有し、冷凍機油等に用いられる。
2013115160.tif 000002
【特許請求の範囲】
【請求項１】
ペンタエリスリトールおよび式（Ｉ）
2013115160.tif 000013
で表されるジペンタエリスリトールからなる混合多価アルコールとイソ酪酸を含有するカルボン酸との混合エステルであって、前記混合多価アルコールにおけるペンタエリスリトールとジペンタエリスリトールのモル比［ペンタエリスリトール／ジペンタエリスリトール］が９８／２〜４０／６０の範囲であり、前記カルボン酸にしめるイソ酪酸の割合が３５〜８５モル％の範囲である混合エステル。
【請求項２】
前記カルボン酸がイソ酪酸と３，５，５−トリメチルヘキサン酸および／または２−エチルヘキサン酸とを含有する請求項１に記載の混合エステル。
【請求項３】
前記カルボン酸がイソ酪酸と３，５，５−トリメチルヘキサン酸とからなる請求項１に記載の混合エステル。
【請求項４】
前記カルボン酸がイソ酪酸と２−エチルヘキサン酸とからなる請求項１に記載の混合エステル。
【発明の詳細な説明】
【技術分野】
【０００１】
本発明は、冷凍機油等の工業用潤滑油等に用いられる混合エステルに関する。
【背景技術】
【０００２】
近年、オゾン破壊係数がゼロであり、地球温暖化係数（ＧＷＰ）がより低いハイドロフルオロカーボン（ＨＦＣ）が冷凍機用の冷媒として使用されている。ジフルオロメタン冷媒（ＨＦＣ−３２）は、ＧＷＰが現在用いられている冷媒［Ｒ−４１０Ａ（ジフルオロメタンとペンタフルオロエタンとの混合物）、Ｒ−４０７Ｃ（ジフルオロメタンとペンタフルオロエタンと１，１，１，２−テトラフルオロエタンとの混合物）等］の約１／３〜１／４と低く、かつ成績係数（ＣＯＰ）もＲ−４１０Ａ、Ｒ−４０７Ｃ等に対して約５〜１３％向上するため省エネルギー化の観点から好ましい冷媒である（非特許文献１）。【０００３】
冷凍機の冷媒循環サイクルにおいては、通常冷媒圧縮機を潤滑する冷媒とともに冷凍機油がサイクル内を循環する構造となっている。その為、冷凍機油には冷媒との相溶性が要求され、また冷凍機の稼働部分を潤滑する目的で用いられることから、潤滑性能も当然重要となる。冷凍機油が相分離を生じると、冷媒圧縮機から出された冷凍機油がサイクル内に滞留しやすくなり、その結果、冷媒圧縮機内の冷凍機油量が低下し、潤滑不良を起こしたり、キャピラリー等の膨張機構を閉塞したりといった問題を生じる。冷凍機内における潤滑性能は、特に高温となる圧縮機内での油膜の保持が重要であり、油膜を保持するためには冷凍機油の粘度が重要となる。粘度が低いと油膜が薄くなり潤滑不良を起こしやすく、粘度が高いと熱交換の効率が低下する（特許文献１、特許文献２、特許文献３）。【０００４】
特許文献２には、ジフルオロメタン冷媒用冷凍機油に用いられるペンタエリスリトールと脂肪酸とのエステルが開示されているが、該エステルのジフルオロメタン冷媒との相溶性等は十分でない。【０００５】
特許文献３には、冷蔵庫およびエアコンディショナーの冷却液体として有用である種々のカルボン酸エステルが記載されており、その内、ペンタエリスリトールとジペンタエリスリトールと無水イソ酪酸を含有するカルボン酸とで反応させて得たエステルを含有する液状組成物が開示されている。しかし、該エステルのジフルオロメタン冷媒との相溶性は記載されてなく、また該エステルの粘度は冷凍機油として必要な粘度範囲にはない。
【先行技術文献】
【特許文献】
【０００６】
【特許文献１】特許第３４２９０３１号公報
【特許文献２】特開２００２−１２９１７７号公報
【特許文献３】特開平６−４１５７５号公報
【非特許文献】
【０００７】
【非特許文献１】「潤滑経済」，２００４年６月号（Ｎｏ．４６０），ｐ．１７
【発明の概要】
【発明が解決しようとする課題】
【０００８】
本発明の目的は、冷凍機油として必要な粘度範囲を確保しながら、かつジフルオロメタン冷媒との優れた相溶性等を有する冷凍機油等に用いられる混合エステルを提供することにある。
【課題を解決するための手段】
【０００９】
本発明は、以下の［１］〜［４］を提供する。
［１］ペンタエリスリトールおよび式（Ｉ）
2013115160.tif 000003
で表されるジペンタエリスリトールからなる混合多価アルコールとイソ酪酸を含有するカルボン酸との混合エステルであって、前記混合多価アルコールにおけるペンタエリスリトールとジペンタエリスリトールのモル比［ペンタエリスリトール／ジペンタエリスリトール］が９８／２〜４０／６０の範囲であり、前記カルボン酸にしめるイソ酪酸の割合が３５〜８５モル％の範囲である混合エステル。
［２］前記カルボン酸がイソ酪酸と３，５，５−トリメチルヘキサン酸および／または２−エチルヘキサン酸とを含有する［１］に記載の混合エステル。
［３］前記カルボン酸がイソ酪酸と３，５，５−トリメチルヘキサン酸とからなる［１］に記載の混合エステル。
［４］前記カルボン酸がイソ酪酸と２−エチルヘキサン酸とからなる［１］に記載の混合エステル。
【発明の効果】
【００１０】
本発明により、冷凍機油として必要な粘度範囲を確保しながら、かつジフルオロメタン冷媒との優れた相溶性等を有する冷凍機油等に用いられる混合エステルを提供できる。
【発明を実施するための形態】
【００１１】
本発明の混合エステルは、ペンタエリスリトールおよび式（Ｉ）
2013115160.tif 000004
で表されるジペンタエリスリトールからなる混合多価アルコールと、イソ酪酸を含有するカルボン酸との混合エステルであって、前記混合多価アルコールにおけるペンタエリスリトールとジペンタエリスリトールのモル比［ペンタエリスリトール／ジペンタエリスリトール］が９８／２〜４０／６０の範囲であり、前記カルボン酸にしめるイソ酪酸の割合が３５〜８５モル％の範囲である混合エステルである。ここで、混合エステルとは、多価アルコールを複数種用いてエステル化して得られる化合物を意味する。
以下、前記式（Ｉ）で表されるジペンタエリスリトールを、ジペンタエリスリトールという。
【００１２】
本発明でいう「混合エステル」には、下記（ｉ）〜（ｉｉｉ）：
（ｉ）同一分子における構成カルボン酸がイソ酪酸およびイソ酪酸以外のその他のカルボン酸の双方を含むペンタエリスリトールのエステルと、同一分子における構成カルボン酸がイソ酪酸およびイソ酪酸以外のその他のカルボン酸の双方を含むジペンタエリスリトールのエステル、との混合物
（ｉｉ）ペンタエリスリトールとイソ酪酸を含有するカルボン酸とのエステル、ペンタエリスリトールとイソ酪酸以外のその他のカルボン酸とからなるエステル、ジペンタエリスリトールとイソ酪酸を含有するカルボン酸とのエステル、およびジペンタエリスリトールとイソ酪酸以外のその他のカルボン酸とからなるエステル、との混合物
（ｉｉｉ）上記（ｉ）および（ｉｉ）の混合物
の各態様が包含される。
なお、本発明の混合エステルには混合多価アルコールの水酸基の一部がエステル化されずに水酸基のまま残っている部分エステル等が不純物として含まれていてもよい。
【００１３】
本発明の混合エステルを構成する混合多価アルコールはペンタエリスリトールおよびジペンタエリスリトールからなるため、本発明の混合エステルはジフルオロメタン冷媒との優れた相溶性、優れた潤滑性、十分な粘度−温度特性、十分な低温特性等の特性をバランスよく有する。
【００１４】
本発明の混合エステルを構成する混合多価アルコールにおいて、ペンタエリスリトールとジペンタエリスリトールのモル比[ペンタエリスリトール／ジペンタエリスリトール比]は、９８／２〜４０／６０の範囲であり、９７／３〜７０／３０の範囲であるのが好ましい。ペンタエリスリトールとジペンタエリスリトールの該モル比が９８／２以下であると、混合エステルは必要な粘度範囲を確保しながら低温特性やジフルオロメタン冷媒との相溶性を向上することができる。一方、該モル比が４０／６０以上であると、混合エステルは必要な粘度範囲を確保しながら、優れた潤滑性を維持できる。
【００１５】
本発明の混合エステルを構成するカルボン酸はイソ酪酸を含有しているため、本発明の混合エステルはジフルオロメタン冷媒との優れた相溶性、優れた潤滑性、十分な粘度−温度特性、十分な低温特性等の特性をバランスよく有する。
本発明の混合エステルを構成するカルボン酸にしめるイソ酪酸の割合は３５〜８５モル％の範囲であり、４０〜８０モル％の範囲であるのがより好ましく、６０〜８０モル％の範囲であるのがさらに好ましい。混合エステルを構成するカルボン酸にしめるイソ酪酸の該割合は３５〜８５モル％の範囲を外れると上記特性が得られない。イソ酪酸の該割合が８５モル％超であると、混合エステルの低温特性が悪くなる。
【００１６】
本発明の混合エステルを構成するカルボン酸において、イソ酪酸以外のその他のカルボン酸としては、例えば、酢酸、プロピオン酸、酪酸、ペンタン酸、ヘキサン酸、ヘプタン酸、オクタン酸、ノナン酸、デカン酸、ドデカン酸、テトラデカン酸、ヘキサデカン酸、オクタデカン酸等の直鎖の脂肪族モノカルボン酸、２−メチル酪酸、３−メチル酪酸、２，２，−ジメチルプロパン酸、２−エチル酪酸、２−メチルペンタン酸、４−メチルペンタン酸、２−メチルヘキサン酸、２−エチルペンタン酸、２−エチル−２−メチル酪酸、２，２−ジメチルペンタン酸、２−メチルヘプタン酸、２−エチルヘキサン酸、３−エチルヘキサン酸、３，５，５−トリメチルヘキサン酸、２−エチル−２−メチルペンタン酸、２−メチルオクタン酸、２，２−ジメチルヘプタン酸、イソトリデカン酸、イソステアリン酸等の分岐状の脂肪族モノカルボン酸等が挙げられ、中でも、酪酸、ペンタン酸、ヘキサン酸、ヘプタン酸、２−メチル酪酸、３−メチル酪酸、２，２，−ジメチルプロパン酸、２−エチル酪酸、２−メチルペンタン酸、４−メチルペンタン酸、２−メチルヘキサン酸、２−エチルペンタン酸、２−エチルヘキサン酸、または３，５，５−トリメチルヘキサン酸が好ましく、酪酸、ペンタン酸、２−メチル酪酸、３−メチル酪酸、２−エチルヘキサン酸、または３，５，５−トリメチルヘキサン酸がより好ましく、２−エチルヘキサン酸、または３，５，５−トリメチルヘキサン酸がさらに好ましい。また、これらの好ましいカルボン酸を２種以上組み合わせてもよい。
【００１７】
本発明の混合エステルを構成するカルボン酸がイソ酪酸と３，５，５−トリメチルヘキサン酸および／または２−エチルヘキサン酸とを含有するカルボン酸であるとき、本発明の混合エステルがジフルオロメタン冷媒等との相溶性等の優れた特性を損なわない範囲の含量で、その他のカルボン酸を含有させることができる。
イソ酪酸と３，５，５−トリメチルヘキサン酸および／または２−エチルヘキサン酸の和に対するその他のカルボン酸のモル比［その他のカルボン酸／（イソ酪酸と３，５，５−トリメチルヘキサン酸および／または２−エチルヘキサン酸）比］は、０／１００〜５０／５０の範囲であるのが好ましく、０／１００であるのがさらに好ましい。
【００１８】
本発明の混合エステルを構成するカルボン酸が、イソ酪酸と３，５，５−トリメチルヘキサン酸、またはイソ酪酸と２−エチルヘキサン酸とからなるカルボン酸であるとき、本発明の混合エステルは、ジフルオロメタン冷媒との優れた相溶性、優れた潤滑性、十分な粘度−温度特性、十分な低温特性等の特性を特にバランスよく有する。
【００１９】
本発明の混合エステルを構成するカルボン酸が、イソ酪酸と３，５，５−トリメチルヘキサン酸とからなるカルボン酸であるとき、イソ酪酸と３，５，５−トリメチルヘキサン酸のモル比［イソ酪酸／３，５，５−トリメチルヘキサン酸比］は、３５／６５〜８５／１５の範囲にある。
本発明の混合エステルを構成するカルボン酸がイソ酪酸と２−エチルヘキサン酸とからなるカルボン酸であるとき、イソ酪酸と２−エチルヘキサン酸のモル比［イソ酪酸／２−エチルヘキサン酸比］は、３５／６５〜８５／１５の範囲にある。
【００２０】
本発明の混合エステルを構成するペンタエリスリトールとジペンタエリスリトールからなる混合多価アルコールは、混合物として市販されている製品を入手するか、市販品としてそれぞれ入手したペンタエリスリトールとジペンタエリスリトールを混合して得ることができる。
【００２１】
本発明の混合エステルは、例えば、ペンタエリスリトールとジペンタエリスリトールと、イソ酪酸と、所望によりその他のカルボン酸とを１２０〜３００℃で、５〜６０時間反応させることにより製造することができる。
【００２２】
前記反応において触媒を用いてもよく、触媒としては、例えば、鉱酸、有機酸、ルイス酸、有機金属、固体酸等が挙げられる。鉱酸の具体例としては、例えば、塩酸、フッ化水素酸、硫酸、リン酸、硝酸等が挙げられる。有機酸の具体例としては、例えば、ｐ−トルエンスルホン酸、ベンゼンスルホン酸、ブタンスルホン酸、プロパンスルホン酸、エタンスルホン酸、メタンスルホン酸等が挙げられる。ルイス酸の具体例としては、例えば、三フッ化ホウ素、塩化アルミニウム、四塩化スズ、四塩化チタン等が挙げられる。有機金属の具体例としては、例えば、テトラプロポキシチタン、テトラブトキシチタン、テトラキス(２−エチルヘキシルオキシ)チタン等が挙げられる。固体酸の具体例としては、例えば、陽イオン交換樹脂等が挙げられる。
【００２３】
イソ酪酸の使用量とその他のカルボン酸の使用量との和が、使用するペンタエリスリトールとジペンタエリスリトールの水酸基の和に対して、１．１〜１．４倍モルであるのが好ましい。
【００２４】
前記反応において溶媒を用いてもよく、溶媒としては、例えば、ベンゼン、トルエン、キシレン、ヘキサン、ヘプタン、イソヘキサン、イソオクタン、イソノナン、デカン等の炭化水素系溶媒等が挙げられる。
【００２５】
反応により生成する水を反応混合物から取り除きながら反応を行うことが好ましい。反応により生成する水を反応混合物から取り除くとき、同時にイソ酪酸およびその他のカルボン酸も反応混合物から取り除いてしまうことがある。
【００２６】
また、ペンタエリスリトールおよび／またはジペンタエリスリトールに対する、イソ酪酸とその他のカルボン酸との反応性の差から、得られた混合エステルを構成するペンタエリスリトールとジペンタエリスリトールのモル比、イソ酪酸とその他のカルボン酸のモル比が、混合エステルの製造に使用した量におけるモル比とは異なることがある。
【００２７】
また、本発明の混合エステルを構成するカルボン酸は、カルボン酸無水物あるいはカルボン酸ハロゲン化物由来でもよく、これらを反応に用いることで未反応の水酸基を効率的にエステル化することが可能である。カルボン酸無水物とはカルボン酸２分子が水１分子を失って縮合した化合物である。カルボン酸ハロゲン化物とはカルボン酸のカルボキシル基に含まれる水酸基をハロゲンで置換したものであって、ハロゲンの種類によって、酸フッ化物、酸塩化物、酸臭化物、酸ヨウ化物等が存在する。
【００２８】
反応後、必要に応じて、本発明の混合エステルを有機合成化学で通常用いられる方法(水および／またはアルカリ水溶液を用いた洗浄、活性炭、吸着剤等による処理、各種クロマトグラフィー、蒸留等)で精製してもよい。
【００２９】
本発明の混合エステルは、ジフルオロメタン溶媒との優れた相溶性、優れた潤滑性、十分な粘度−温度特性、十分な低温特性等を有する。
【００３０】
粘度−温度特性は、潤滑油などの油剤の温度変化に対する動粘度の変化のことである。粘度−温度特性が良好な油剤とは、温度変化に対して粘度変化が小さく、一方不良な油剤とは、低温域での急激な増粘や、高温域で動粘度が想定以上に低くなる油剤である。一般に粘度−温度特性は粘度指数として表わされ、数値が高い方が粘度−温度特性が良好であると言える。また、低温域での粘度特性は低温流動性とも言われ、流動点や凝固点、チャンネル点などで表される。
【００３１】
流動点は、日本工業規格（ＪＩＳ）Ｋ２２６９の方法に準じて潤滑油などの油剤を冷却したときに、油剤が流動する最低の温度をいう。流動点が低い油剤は、冬季または寒冷地などの低温の環境下や、冷凍機油として使用する場合において冷凍機内の蒸発器などが低温となる運転条件であっても流動性が悪化しないため、油剤を使用する機器の作動不良を生じない等の点で好ましい。
【００３２】
また、潤滑油などの油剤を温度差が大きい場所で長期間保管するまたは使用する場合には、高温域では揮発性等が無く、低温域では固化や析出等のない油剤が好ましい。温度範囲としては特に制限は無いが、高温側では１５０℃程度、低温側では−２０℃程度で安定して使用できる油剤が好ましい。低温域で、固化や析出物が出ない特性を低温特性と定義する。本発明の混合エステルは、混合エステルを構成する混合多価アルコールとしてペンタエリスリトールとジペンタエリスリトールを併用しているため、低温時に析出物が発生するのを抑えることができる。
【００３３】
安定性には、例えば潤滑油用途では、熱安定性、酸化安定性、加水分解安定性、せん断安定性などが挙げられる。
【００３４】
潤滑性には、摩擦低減性、摩耗低減性、極圧性等が挙げられる。潤滑性は、潤滑油基油に添加剤を添加することや、用途や潤滑条件に適正な粘度範囲を有するエステルなどを潤滑油基油として用いることによって、向上させることが可能である。
【００３５】
また、本発明の混合エステルは、従来のジフルオロメタン混合溶媒（Ｒ−４１０Ａ、Ｒ−４０７Ｃ）に対してだけでなく、ジフルオロメタン冷媒単独との相溶性に優れている。
【００３６】
ジフルオロメタン冷媒との相溶性は、一般に二層分離温度を用いて表す。低温側での相溶性は二層分離温度が低いものほど良好であると言える。しかしながら、前記のように潤滑性の点からエステルには適正な粘度範囲が要求される。適正な粘度を確保しながら相溶性を維持または向上することは難しい。本発明の混合エステルは、混合エステルを構成する混合多価アルコールとしてペンタエリスリトールとジペンタエリスリトールを併用しているので、必要な粘度範囲を確保しながら、ジフルオロメタン溶媒との相溶性を両立することができる。また、冷媒と混合エステルとの相溶性は、該エステルの性質と相関がある。
【００３７】
本発明の混合エステルを冷凍機油に用いるとき、該混合エステルの４０℃における動粘度は、２０〜１００ｍｍ2／秒の範囲であるのが好ましく、３０〜９５ｍｍ2／秒の範囲であるのがより好ましい。
【００３８】
本発明の混合エステルを冷凍機油に用いるとき、該混合エステルの水酸基の残存量が多いと、冷凍機油が低温で白濁し、冷凍サイクルのキャピラリー装置を閉塞させる等、好ましくない現象が起こるため、該混合エステルの水酸基価は１０ｍｇＫＯＨ／ｇ以下であることが好ましく、５ｍｇＫＯＨ／ｇ以下であることがより好ましい。
【００３９】
本発明の混合エステルは、冷凍機油に用いられる他、エンジン油、ギア油、ハイブリッド車や電気自動車に利用されるモーター油、グリース、金属部品の洗浄剤、可塑剤等にも用いることができる。
【００４０】
本発明の混合エステルを用いた冷凍機油としては、例えば、混合エステルと、潤滑油用添加剤とを含有する冷凍機油等が挙げられる。本発明の混合エステルを用いた冷凍機油において、該混合エステルは潤滑油基油として用いられる。
【００４１】
潤滑油用添加剤としては、例えば、清浄分散剤、酸化防止剤、摩耗低減剤(耐摩耗剤、焼付き防止剤、極圧剤等)、摩擦調整剤、油性剤、酸捕捉剤、金属不活性化剤、防錆剤、流動点降下剤、粘度指数向上剤、増粘剤、消泡剤等が挙げられる。これらの添加剤の含有量は、冷凍機油中、それぞれ、０．００１〜５重量％であるのが好ましい。
【００４２】
本発明の混合エステルと、その他の潤滑油基油とを併用して用いてもよい。その他の潤滑油基油としては、例えば、鉱物油、合成基油などが挙げられる。
【００４３】
鉱物油としては、例えば、パラフィン基系原油、中間基系原油、ナフテン基系原油等が挙げられる。また、これらを蒸留などにより精製した精製油も使用可能である。
【００４４】
合成基油としては、例えば、ポリ−α−オレフィン(ポリブテン、ポリプロピレン、炭素数８〜１４のα−オレフィンオリゴマー等)、本発明のテトラエステル以外の脂肪族エステル（脂肪酸モノエステル、多価アルコールの脂肪酸エステル、脂肪族多塩基酸エステル等）、芳香族エステル（芳香族モノエステル、多価アルコールの芳香族エステル、芳香族多塩基酸エステル等）、ポリアルキレングリコール、ポリビニルエーテル、ポリフェニルエーテル、アルキルベンゼン、ポリカーボネート、合成ナフテン等が挙げられる。
【００４５】
また、本発明の混合エステルは、ベンゾトリアゾール等の金属不活性剤、シリコーン系消泡剤等の潤滑油用添加剤を溶解する能力に優れる。該潤滑油用添加剤は、例えば、潤滑油、潤滑油を用いる機器等の寿命を長くするために潤滑油に溶解して用いられる。該潤滑油用添加剤は、一般的に混合エステルに対する溶解性が低い（特開平１０−２５９３９４号公報）。また、ベンゾトリアゾールは、鉱油および／または合成油に対する溶解度が低い（特開昭５９−１８９１９５号公報）。しかし、例えば、本発明の混合エステルである混合エステル１５（後述の実施例１５）におけるベンゾトリアゾールの溶解度（２５℃）は０．０４ｇ／ｇであり、ベンゾトリアゾールの高い溶解度を示す。一方、混合エステルＡ（後述の比較例１）におけるベンゾトリアゾールの溶解度（２５℃）は０．０２ｇ／ｇであった。本発明の混合エステルは、ベンゾトリアゾールを溶解させたときにおいて、優れた低温流動性や、優れた耐摩耗性を有する。
【実施例】
【００４６】
以下、実施例、比較例、参考例および試験例により、本発明をさらに具体的に説明するが、以下の実施例に限定されるものではない。
核磁気共鳴スペクトルは、以下の測定機器、測定手法により測定した。
測定機器；日本電子社製ＧＳＸ−４００（４００ＭＨｚ）
測定手法；1Ｈ−ＮＭＲ、標準物（テトラメチルシラン）、溶媒（ＣＤＣｌ3）【００４７】
以下の実施例１〜２４、比較例１および参考例１〜２において製造した混合エステルのそれぞれについて、核磁気共鳴スペクトルを測定し、混合エステルにおけるペンタエリスリトールとジペンタエリスリトールとのモル比を以下の式により算出した。
ペンタエリスリトール／ジペンタエリスリトール＝（ピークＲの積分値／８）／（ピークＳの積分値／４）
ここでピークＲはペンタエリスリトールにおけるメチレン基上の水素原子のピークに相当し、ピークＳはジペンタエリスリトールにおけるエーテル酸素と結合しているメチレン基上の水素原子に相当する。【００４８】
以下の実施例１〜１６、比較例１および参考例１〜２において製造した混合エステルのそれぞれについて、核磁気共鳴スペクトルを測定し、混合エステルにおけるイソ酪酸と３，５，５−トリメチルヘキサン酸とのモル比を以下の式により算出した。
イソ酪酸／３，５，５−トリメチルヘキサン酸＝ピークＴの積分値／ピークＵの積分値
ここでピークＴはイソ酪酸におけるメチン基上の水素原子のピークに相当し、ピークＵは３，５，５−トリメチルヘキサン酸におけるメチン基上の水素原子に相当する。【００４９】
以下の実施例１７〜１９において製造した混合エステルのそれぞれについて、核磁気共鳴スペクトルを測定し、混合エステルにおけるイソ酪酸と２−エチルヘキサン酸とのモル比を以下の式により算出した。
イソ酪酸／２−エチルヘキサン酸＝ピークＴの積分値／ピークＶの積分値
ここでピークＴは前記と同義であり、ピークＶは２−エチルヘキサン酸におけるメチン基上の水素原子のピークに相当する。【００５０】
以下の実施例２０において製造した混合エステルについて、核磁気共鳴スペクトルを測定し、混合エステルにおけるイソ酪酸と３，５，５−トリメチルヘキサン酸と２−エチルヘキサン酸とのモル比を以下の式により算出した。
イソ酪酸／３，５，５−トリメチルヘキサン酸／２−エチルヘキサン酸＝ピークＴの積分値／ピークＵの積分値／ピークＶの積分値
ここでピークＴ、ピークＵおよびピークＶは前記と同義である。【００５１】
以下の実施例２１において製造した混合エステルについて、核磁気共鳴スペクトルを測定し、混合エステルにおけるイソ酪酸と３，５，５−トリメチルヘキサン酸と酪酸とのモル比を以下の式により算出した。
イソ酪酸／３，５，５−トリメチルヘキサン酸／酪酸＝ピークＴの積分値／ピークＵの積分値／（ピークＷの積分値／２）
ここでピークＴおよびピークＵは前記と同義であり、ピークＷは酪酸におけるカルボニル基のα位のメチレン基上の水素原子のピークに相当する。【００５２】
以下の実施例２２および２３において製造した混合エステルのそれぞれについて、核磁気共鳴スペクトルを測定し、混合エステルにおけるイソ酪酸と３，５，５−トリメチルヘキサン酸とペンタン酸とのモル比を以下の式により算出した。
イソ酪酸／３，５，５−トリメチルヘキサン酸／ペンタン酸＝ピークＴの積分値／ピークＵの積分値／（ピークＸの積分値／２）
ここでピークＴおよびピークＵは前記と同義であり、ピークＸはペンタン酸におけるカルボニル基のα位のメチレン基上の水素原子のピークに相当する。【００５３】
以下の実施例２４において製造した混合エステルについて、核磁気共鳴スペクトルを測定し、混合エステルにおけるイソ酪酸と３，５，５−トリメチルヘキサン酸と２−メチル酪酸とのモル比を以下の式により算出した。
イソ酪酸／３，５，５−トリメチルヘキサン酸／２−メチル酪酸＝ピークＴの積分値／ピークＵの積分値／ピークＹの積分値
ここでピークＴおよびピークＵは前記と同義であり、ピークＹは２−メチル酪酸におけるメチン基上の水素原子のピークに相当する。【００５４】
[実施例１] 
[ペンタエリスリトールとジペンタエリスリトールのモル比（ペンタエリスリトール／ジペンタエリスリトール比）が９７／３であり、イソ酪酸と３，５，５−トリメチルヘキサン酸のモル比（イソ酪酸／３，５，５−トリメチルヘキサン酸比）が８１／１９である混合エステル(混合エステル１)の製造]
吸着剤としては、協和化学工業社製キョーワード５００を用いた。
活性炭としては、日本エンバイロケミカルズ社製白鷺Ｐを用いた。
ディーンスタークトラップの付いた反応器にペンタエリスリトール１５３ｇ(１．１モル、広栄パーストープ社製)、ジペンタエリスリトール９ｇ(０．０４モル、広栄パーストープ社製)、イソ酪酸３９８ｇ(４．５モル、東京化成社製)および３，５，５−トリメチルヘキサン酸１７７ｇ(１．１モル、協和発酵ケミカル社製)を仕込み、混合物を攪拌しながら室温で３０分間窒素バブリングを行うことにより混合物を脱気した。
次いで、窒素バブリングを行いながら混合物を１５５〜２３２℃で２３時間攪拌した。反応後、反応生成物を０．７ｋＰａの減圧下、２１０℃で１時間攪拌することにより、反応生成物中の未反応のカルボン酸を留去した。反応生成物を、該反応生成物の酸価に対して２倍モルの水酸化ナトリウムを含むアルカリ水溶液３００ｍＬで、９０℃で１時間洗浄した。次いで、反応生成物を、水３００ｍＬで９０℃で１時間、３回洗浄した。次いで、窒素バブリングを行いながら反応生成物を０．７ｋＰａの減圧下、１１０℃で１時間攪拌することにより反応生成物を乾燥した。
反応生成物に吸着剤５．５ｇ(反応生成物の重量１．０％に相当する)および活性炭５．５ｇ(反応生成物の重量１．０％に相当する)を添加し、窒素バブリングを行いながら反応生成物を０．７ｋＰａの減圧下、１１０℃で２時間攪拌した後、濾過助剤を用いて濾過することにより、混合エステル１を３７０ｇ得た。【００５５】
[実施例２]
[ペンタエリスリトールとジペンタエリスリトールのモル比（ペンタエリスリトール／ジペンタエリスリトール比）が９７／３であり、イソ酪酸と３，５，５−トリメチルヘキサン酸のモル比（イソ酪酸／３，５，５−トリメチルヘキサン酸比）が６４／３６である混合エステル(混合エステル２)の製造]
ペンタエリスリトール、ジペンタエリスリトール、イソ酪酸および３，５，５−トリメチルヘキサン酸の使用量のモル比（ペンタエリスリトール／ジペンタエリスリトール／イソ酪酸／３，５，５−トリメチルヘキサン酸比）を１／０．０３／３．０１／２．０１にする以外は、実施例１と同様に操作して、混合エステル２を得た。【００５６】
[実施例３]
[ペンタエリスリトールとジペンタエリスリトールのモル比（ペンタエリスリトール／ジペンタエリスリトール比）が９７／３であり、イソ酪酸と３，５，５−トリメチルヘキサン酸のモル比（イソ酪酸／３，５，５−トリメチルヘキサン酸比）が４０／６０である混合エステル(混合エステル３)の製造]
ペンタエリスリトール、ジペンタエリスリトール、イソ酪酸および３，５，５−トリメチルヘキサン酸の使用量のモル比（ペンタエリスリトール／ジペンタエリスリトール／イソ酪酸／３，５，５−トリメチルヘキサン酸比）を１／０．０３／２．０１／３．０１にする以外は、実施例１と同様に操作して、混合エステル３を得た。【００５７】
[実施例４]
[ペンタエリスリトールとジペンタエリスリトールのモル比（ペンタエリスリトール／ジペンタエリスリトール比）が９０／１０であり、イソ酪酸と３，５，５−トリメチルヘキサン酸のモル比（イソ酪酸／３，５，５−トリメチルヘキサン酸比）が８２／１８である混合エステル(混合エステル４)の製造]
ペンタエリスリトール、ジペンタエリスリトール、イソ酪酸および３，５，５−トリメチルヘキサン酸の使用量のモル比（ペンタエリスリトール／ジペンタエリスリトール／イソ酪酸／３，５，５−トリメチルヘキサン酸比）を１／０．１１／４．４８／１．１２にする以外は、実施例１と同様に操作して、混合エステル４を得た。【００５８】
[実施例５]
[ペンタエリスリトールとジペンタエリスリトールのモル比（ペンタエリスリトール／ジペンタエリスリトール比）が９０／１０であり、イソ酪酸と３，５，５−トリメチルヘキサン酸のモル比（イソ酪酸／３，５，５−トリメチルヘキサン酸比）が７２／２８である混合エステル(混合エステル５)の製造]
ペンタエリスリトール、ジペンタエリスリトール、イソ酪酸および３，５，５−トリメチルヘキサン酸の使用量のモル比（ペンタエリスリトール／ジペンタエリスリトール／イソ酪酸／３，５，５−トリメチルヘキサン酸比）を１／０．１１／３．９２／１．６８にする以外は、実施例１と同様に操作して、混合エステル５を得た。【００５９】
[実施例６]
[ペンタエリスリトールとジペンタエリスリトールのモル比（ペンタエリスリトール／ジペンタエリスリトール比）が９０／１０であり、イソ酪酸と３，５，５−トリメチルヘキサン酸のモル比（イソ酪酸／３，５，５−トリメチルヘキサン酸比）が５１／４９である混合エステル(混合エステル６)の製造]
ペンタエリスリトール、ジペンタエリスリトール、イソ酪酸および３，５，５−トリメチルヘキサン酸の使用量のモル比（ペンタエリスリトール／ジペンタエリスリトール／イソ酪酸／３，５，５−トリメチルヘキサン酸比）を１／０．１１／２．８０／２．８０にする以外は、実施例１と同様に操作して、混合エステル６を得た。【００６０】
[実施例７]
[ペンタエリスリトールとジペンタエリスリトールのモル比（ペンタエリスリトール／ジペンタエリスリトール比）が８５／１５であり、イソ酪酸と３，５，５−トリメチルヘキサン酸のモル比（イソ酪酸／３，５，５−トリメチルヘキサン酸比）が８１／１９である混合エステル(混合エステル７)の製造]
ペンタエリスリトール、ジペンタエリスリトール、イソ酪酸および３，５，５−トリメチルヘキサン酸の使用量のモル比（ペンタエリスリトール／ジペンタエリスリトール／イソ酪酸／３，５，５−トリメチルヘキサン酸比）を１／０．１８／４．８６／１．２１にする以外は、実施例１と同様に操作して、混合エステル７を得た。【００６１】
[実施例８]
[ペンタエリスリトールとジペンタエリスリトールのモル比（ペンタエリスリトール／ジペンタエリスリトール比）が８５／１５であり、イソ酪酸と３，５，５−トリメチルヘキサン酸のモル比（イソ酪酸／３，５，５−トリメチルヘキサン酸比）が５８／４２である混合エステル(混合エステル８)の製造]
ペンタエリスリトール、ジペンタエリスリトール、イソ酪酸および３，５，５−トリメチルヘキサン酸の使用量のモル比（ペンタエリスリトール／ジペンタエリスリトール／イソ酪酸／３，５，５−トリメチルヘキサン酸比）を１／０．１８／３．４９／２．５８にする以外は、実施例１と同様に操作して、混合エステル８を得た。【００６２】
[実施例９]
[ペンタエリスリトールとジペンタエリスリトールのモル比（ペンタエリスリトール／ジペンタエリスリトール比）が８５／１５であり、イソ酪酸と３，５，５−トリメチルヘキサン酸のモル比（イソ酪酸／３，５，５−トリメチルヘキサン酸比）が５０／５０である混合エステル(混合エステル９)の製造]
ペンタエリスリトール、ジペンタエリスリトール、イソ酪酸および３，５，５−トリメチルヘキサン酸の使用量のモル比（ペンタエリスリトール／ジペンタエリスリトール／イソ酪酸／３，５，５−トリメチルヘキサン酸比）を１／０．１８／３．０４／３．０４にする以外は、実施例１と同様に操作して、混合エステル９を得た。【００６３】
[実施例１０]
[ペンタエリスリトールとジペンタエリスリトールのモル比（ペンタエリスリトール／ジペンタエリスリトール比）が８５／１５であり、イソ酪酸と３，５，５−トリメチルヘキサン酸のモル比（イソ酪酸／３，５，５−トリメチルヘキサン酸比）が４０／６０である混合エステル(混合エステル１０)の製造]
ペンタエリスリトール、ジペンタエリスリトール、イソ酪酸および３，５，５−トリメチルヘキサン酸の使用量のモル比（ペンタエリスリトール／ジペンタエリスリトール／イソ酪酸／３，５，５−トリメチルヘキサン酸比）を１／０．１８／２．４３／３．６４にする以外は、実施例１と同様に操作して、混合エステル１０を得た。【００６４】
[実施例１１]
[ペンタエリスリトールとジペンタエリスリトールのモル比（ペンタエリスリトール／ジペンタエリスリトール比）が８０／２０であり、イソ酪酸と３，５，５−トリメチルヘキサン酸のモル比（イソ酪酸／３，５，５−トリメチルヘキサン酸比）が８２／１８である混合エステル(混合エステル１１)の製造]
ペンタエリスリトール、ジペンタエリスリトール、イソ酪酸および３，５，５−トリメチルヘキサン酸の使用量のモル比（ペンタエリスリトール／ジペンタエリスリトール／イソ酪酸／３，５，５−トリメチルヘキサン酸比）を１／０．２５／５．２８／１．３２にする以外は、実施例１と同様に操作して、混合エステル１１を得た。【００６５】
[実施例１２]
[ペンタエリスリトールとジペンタエリスリトールのモル比（ペンタエリスリトール／ジペンタエリスリトール比）が８０／２０であり、イソ酪酸と３，５，５−トリメチルヘキサン酸のモル比（イソ酪酸／３，５，５−トリメチルヘキサン酸比）が７２／２８である混合エステル(混合エステル１２)の製造]
ペンタエリスリトール、ジペンタエリスリトール、イソ酪酸および３，５，５−トリメチルヘキサン酸の使用量のモル比（ペンタエリスリトール／ジペンタエリスリトール／イソ酪酸／３，５，５−トリメチルヘキサン酸比）を１／０．２５／４．６２／１．９８にする以外は、実施例１と同様に操作して、混合エステル１２を得た。【００６６】
[実施例１３]
[ペンタエリスリトールとジペンタエリスリトールのモル比（ペンタエリスリトール／ジペンタエリスリトール比）が７０／３０であり、イソ酪酸と３，５，５−トリメチルヘキサン酸のモル比（イソ酪酸／３，５，５−トリメチルヘキサン酸比）が８２／１８である混合エステル(混合エステル１３)の製造]
ペンタエリスリトール、ジペンタエリスリトール、イソ酪酸および３，５，５−トリメチルヘキサン酸の使用量のモル比（ペンタエリスリトール／ジペンタエリスリトール／イソ酪酸／３，５，５−トリメチルヘキサン酸比）を１／０．４３／６．３１／１．５８にする以外は、実施例１と同様に操作して、混合エステル１３を得た。【００６７】
[実施例１４]
[ペンタエリスリトールとジペンタエリスリトールのモル比（ペンタエリスリトール／ジペンタエリスリトール比）が７０／３０であり、イソ酪酸と３，５，５−トリメチルヘキサン酸のモル比（イソ酪酸／３，５，５−トリメチルヘキサン酸比）が６０／４０である混合エステル(混合エステル１４)の製造]
ペンタエリスリトール、ジペンタエリスリトール、イソ酪酸および３，・BR>T，５−トリメチルヘキサン酸の使用量のモル比（ペンタエリスリトール／ジペンタエリスリトール／イソ酪酸／３，５，５−トリメチルヘキサン酸比）を１／０．４３／４．７３／３．１５にする以外は、実施例１と同様に操作して、混合エステル１４を得た。【００６８】
[実施例１５]
[ペンタエリスリトールとジペンタエリスリトールのモル比（ペンタエリスリトール／ジペンタエリスリトール比）が６０／４０であり、イソ酪酸と３，５，５−トリメチルヘキサン酸のモル比（イソ酪酸／３，５，５−トリメチルヘキサン酸比）が８２／１８である混合エステル(混合エステル１５)の製造]
ペンタエリスリトール、ジペンタエリスリトール、イソ酪酸および３，５，５−トリメチルヘキサン酸の使用量のモル比（ペンタエリスリトール／ジペンタエリスリトール／イソ酪酸／３，５，５−トリメチルヘキサン酸比）を１／０．６７／７．６８／１．９２にする以外は、実施例１と同様に操作して、混合エステル１５を得た。【００６９】
[実施例１６]
[ペンタエリスリトールとジペンタエリスリトールのモル比（ペンタエリスリトール／ジペンタエリスリトール比）が５０／５０であり、イソ酪酸と３，５，５−トリメチルヘキサン酸のモル比（イソ酪酸／３，５，５−トリメチルヘキサン酸比）が８１／１９である混合エステル(混合エステル１６)の製造]
ペンタエリスリトール、ジペンタエリスリトール、イソ酪酸および３，５，５−トリメチルヘキサン酸の使用量のモル比（ペンタエリスリトール／ジペンタエリスリトール／イソ酪酸／３，５，５−トリメチルヘキサン酸比）を１／１．００／９．６０／２．４０にする以外は、実施例１と同様に操作して、混合エステル１６を得た。【００７０】
[実施例１７]
[ペンタエリスリトールとジペンタエリスリトールのモル比（ペンタエリスリトール／ジペンタエリスリトール比）が８５／１５であり、イソ酪酸と２−エチルヘキサン酸のモル比（イソ酪酸／２−エチルヘキサン酸比）が６４／３６である混合エステル(混合エステル１７)の製造]
３，５，５−トリメチルヘキサン酸の代わりに２−エチルヘキサン酸を用い、ペンタエリスリトール、ジペンタエリスリトール、イソ酪酸および２−エチルヘキサン酸の使用量のモル比（ペンタエリスリトール／ジペンタエリスリトール／イソ酪酸／２−エチルヘキサン酸比）を１／０．１８／３．６４／２．４３にする以外は、実施例１と同様に操作して、混合エステル１７を得た。【００７１】
[実施例１８]
[ペンタエリスリトールとジペンタエリスリトールのモル比（ペンタエリスリトール／ジペンタエリスリトール比）が８５／１５であり、イソ酪酸と２−エチルヘキサン酸のモル比（イソ酪酸／２−エチルヘキサン酸比）が４７／５３である混合エステル(混合エステル１８)の製造]
３，５，５−トリメチルヘキサン酸の代わりに２−エチルヘキサン酸を用い、ペンタエリスリトール、ジペンタエリスリトール、イソ酪酸および２−エチルヘキサン酸の使用量のモル比（ペンタエリスリトール／ジペンタエリスリトール／イソ酪酸／２−エチルヘキサン酸比）を１／０．１８／２．４３／３．６４にする以外は、実施例１と同様に操作して、混合エステル１８を得た。【００７２】
[実施例１９]
[ペンタエリスリトールとジペンタエリスリトールのモル比（ペンタエリスリトール／ジペンタエリスリトール比）が７０／３０であり、イソ酪酸と２−エチルヘキサン酸のモル比（イソ酪酸／２−エチルヘキサン酸比）が６２／３８である混合エステル(混合エステル１９)の製造]
３，５，５−トリメチルヘキサン酸の代わりに２−エチルヘキサン酸を用い、ペンタエリスリトール、ジペンタエリスリトール、イソ酪酸および２−エチルヘキサン酸の使用量のモル比（ペンタエリスリトール／ジペンタエリスリトール／イソ酪酸／２−エチルヘキサン酸比）を１／０．４３／４．７３／３．１５にする以外は、実施例１と同様に操作して、混合エステル１９を得た。【００７３】
[実施例２０]
[ペンタエリスリトールとジペンタエリスリトールのモル比（ペンタエリスリトール／ジペンタエリスリトール比）が８５／１５であり、イソ酪酸と３，５，５−トリメチルヘキサン酸と２−エチルヘキサン酸のモル比（イソ酪酸／３，５，５−トリメチルヘキサン酸／２−エチルヘキサン酸比）が６１／１９／２０である混合エステル(混合エステル２０)の製造]
３，５，５−トリメチルヘキサン酸の代わりに３，５，５−トリメチルヘキサン酸と２−エチルヘキサン酸の混合カルボン酸を用い、ペンタエリスリトール、ジペンタエリスリトール、イソ酪酸、３，５，５−トリメチルヘキサン酸および２−エチルヘキサン酸の使用量のモル比（ペンタエリスリトール／ジペンタエリスリトール／イソ酪酸／３，５，５−トリメチルヘキサン酸／２−エチルヘキサン酸比）を１／０．１８／３．６４／１．２１／１．２１にする以外は、実施例１と同様に操作して、混合エステル２０を得た。【００７４】
[実施例２１]
[ペンタエリスリトールとジペンタエリスリトールのモル比（ペンタエリスリトール／ジペンタエリスリトール比）が８５／１５であり、イソ酪酸と３，５，５−トリメチルヘキサン酸と酪酸のモル比（イソ酪酸／３，５，５−トリメチルヘキサン酸／酪酸比）が３９／１８／４３である混合エステル(混合エステル２１)の製造]
３，５，５−トリメチルヘキサン酸の代わりに３，５，５−トリメチルヘキサン酸と酪酸の混合カルボン酸を用い、ペンタエリスリトール、ジペンタエリスリトール、イソ酪酸、３，５，５−トリメチルヘキサン酸および酪酸の使用量のモル比（ペンタエリスリトール／ジペンタエリスリトール／イソ酪酸／３，５，５−トリメチルヘキサン酸／酪酸比）を１／０．１８／２．４３／１．２１／２．４３にする以外は、実施例１と同様に操作して、混合エステル２１を得た。【００７５】
[実施例２２]
[ペンタエリスリトールとジペンタエリスリトールのモル比（ペンタエリスリトール／ジペンタエリスリトール比）が８５／１５であり、イソ酪酸と３，５，５−トリメチルヘキサン酸とペンタン酸のモル比（イソ酪酸／３，５，５−トリメチルヘキサン酸／ペンタン酸比）が４０／１７／４３である混合エステル(混合エステル２２)の製造]
３，５，５−トリメチルヘキサン酸の代わりに３，５，５−トリメチルヘキサン酸とペンタン酸の混合カルボン酸を用い、ペンタエリスリトール、ジペンタエリスリトール、イソ酪酸、３，５，５−トリメチルヘキサン酸およびペンタン酸の使用量のモル比（ペンタエリスリトール／ジペンタエリスリトール／イソ酪酸／３，５，５−トリメチルヘキサン酸／ペンタン酸比）を１／０．１８／２．４３／１．２１／２．４３にする以外は、実施例１と同様に操作して、混合エステル２２を得た。【００７６】
[実施例２３]
[ペンタエリスリトールとジペンタエリスリトールのモル比（ペンタエリスリトール／ジペンタエリスリトール比）が８５／１５であり、イソ酪酸と３，５，５−トリメチルヘキサン酸とペンタン酸のモル比（イソ酪酸／３，５，５−トリメチルヘキサン酸／ペンタン酸比）が３８／３９／２３である混合エステル(混合エステル２３)の製造]
３，５，５−トリメチルヘキサン酸の代わりに３，５，５−トリメチルヘキサン酸とペンタン酸の混合カルボン酸を用い、ペンタエリスリトール、ジペンタエリスリトール、イソ酪酸、３，５，５−トリメチルヘキサン酸およびペンタン酸の使用量のモル比（ペンタエリスリトール／ジペンタエリスリトール／イソ酪酸／３，５，５−トリメチルヘキサン酸／ペンタン酸比）を１／０．１８／２．４３／２．４３／１．２１にする以外は、実施例１と同様に操作して、混合エステル２３を得た。【００７７】
[実施例２４]
[ペンタエリスリトールとジペンタエリスリトールのモル比（ペンタエリスリトール／ジペンタエリスリトール比）が８５／１５であり、イソ酪酸と３，５，５−トリメチルヘキサン酸と２−メチル酪酸のモル比（イソ酪酸／３，５，５−トリメチルヘキサン酸／２−メチル酪酸比）が４３／２０／３７である混合エステル(混合エステル２４)の製造]
３，５，５−トリメチルヘキサン酸の代わりに３，５，５−トリメチルヘキサン酸と２−メチル酪酸の混合カルボン酸を用い、ペンタエリスリトール、ジペンタエリスリトール、イソ酪酸、３，５，５−トリメチルヘキサン酸および２−メチル酪酸の使用量のモル比（ペンタエリスリトール／ジペンタエリスリトール／イソ酪酸／３，５，５−トリメチルヘキサン酸／２−メチル酪酸比）を１／０．１８／２．４３／１．２１／２．４３にする以外は、実施例１と同様に操作して、混合エステル２４を得た。【００７８】
[比較例１]
[ペンタエリスリトールとジペンタエリスリトールのモル比（ペンタエリスリトール／ジペンタエリスリトール比）が６０／４０であり、イソ酪酸と３，５，５−トリメチルヘキサン酸のモル比（イソ酪酸／３，５，５−トリメチルヘキサン酸比）が１２．５／８７．５である混合エステル(混合エステルＡ)の製造]
イソ酪酸の代わりにイソ酪酸無水物を用い、ペンタエリスリトール、ジペンタエリスリトール、イソ酪酸無水物および３，５，５−トリメチルヘキサン酸の使用量のモル比（ペンタエリスリトール／ジペンタエリスリトール／イソ酪酸無水物／３，５，５−トリメチルヘキサン酸比）を１／０．６７／０．６０／８．４０にする以外は、実施例１と同様に操作して、混合エステルＡを得た。【００７９】
[参考例１]
[ペンタエリスリトールとジペンタエリスリトールのモル比（ペンタエリスリトール／ジペンタエリスリトール比）が８５／１５であり、イソ酪酸と３，５，５−トリメチルヘキサン酸のモル比（イソ酪酸／３，５，５−トリメチルヘキサン酸比）が８６／１４である混合エステル(混合エステルＢ)の製造]
ペンタエリスリトール、ジペンタエリスリトール、イソ酪酸および３，５，５−トリメチルヘキサン酸の使用量のモル比（ペンタエリスリトール／ジペンタエリスリトール／イソ酪酸／３，５，５−トリメチルヘキサン酸比）を１／０．１８／５．３０／０．７９にする以外は、実施例１と同様に操作して、混合エステルＢを得た。混合エステルＢは室温では固体であったため、冷凍機油のように幅広い温度範囲で使用される用途には不適切である。【００８０】
[参考例２]
[ペンタエリスリトールとジペンタエリスリトールのモル比（ペンタエリスリトール／ジペンタエリスリトール比）が３５／６５であり、イソ酪酸と３，５，５−トリメチルヘキサン酸のモル比（イソ酪酸／３，５，５−トリメチルヘキサン酸）が８１／１９である混合エステル（混合エステルＣ）の製造]
ペンタエリスリトール、ジペンタエリスリトール、イソ酪酸および３，５，５−トリメチルヘキサン酸の使用量のモル比（ペンタエリスリトール／ジペンタエリスリトール／イソ酪酸／３，５，５−トリメチルヘキサン酸比）を１／１．８７／１４．６２／３．６５にする以外は、実施例１と同様に操作して、混合エステルＣを得た。混合エステルＣは室温では固体であったため、冷凍機油のように幅広い温度範囲で使用される用途には不適切である。【００８１】
（試験例１）動粘度の測定
キャノン−フェンスケ粘度計を用い、ＪＩＳ Ｋ２２８３：２０００の方法に準じて混合エステル１〜２４および混合エステルＡの４０℃および１００℃における動粘度を測定した。また、同方法に準じて粘度指数を算出した。結果を表１〜６に示す。【００８２】
（試験例２）水酸基価の測定
ＪＩＳ Ｋ−２５０１の方法に準じて混合エステル１〜２４および混合エステルＡ〜Ｃの水酸基価を測定した。結果を表１〜６に示す。【００８３】
（試験例３）流動点の測定
自動流動点測定器ＲＰＣ−０１ＣＭＬ(離合社製)を用い、ＪＩＳ Ｋ２２６９−１９８７の方法に準じて混合エステル１〜２４および混合エステルＡの流動点を測定した。結果を表１〜６に示す。【００８４】
（試験例４）二層分離温度の測定
ＪＩＳ Ｋ２２１１：２００９の方法に準じて混合エステル１〜２４および混合エステルＡの二層分離温度を測定した。混合エステル１〜２４および混合エステルＡのそれぞれ０．４ｇとジフルオロメタン冷媒３．６ｇを耐圧ガラス管に封入し、混合物を３０℃から毎分０．５℃の速度で冷却し、混合物が二層分離または白濁する温度を二層分離温度とした。結果を表１〜６に示す。ただし、３０℃ですでに混合物が二層分離または白濁している場合は「分離」と表記する。【００８５】
（試験例５）摩擦係数の測定
シェル式四球摩擦試験機（神鋼造機社製）を用いて、荷重１００Ｎ、回転数３００ｒｐｍ、温度２５℃、試験材［試験球（ＳＵＪ−２）］の条件で試験を行い、混合エステル１〜２４および混合エステルＡの摩擦係数を測定した。摩擦係数は上記条件で、なじみ運転を２０分間行った後の１０分間の摩擦係数の平均とした。結果を表１〜６に示す。【００８６】
（試験例６）−２０℃での固化、析出物有無の確認（低温特性の評価）
混合エステル１〜２４のそれぞれ１０ｇをガラス容器に入れ、−２０℃に設定した恒温器中で１０時間静置した。１０時間静置後の固化、析出物の有無を目視にて確認した。結果を以下に示す。【００８７】
【表１】
2013115160.tif 000005
【００８８】
【表２】
2013115160.tif 000006
【００８９】
【表３】
2013115160.tif 000007
【００９０】
【表４】
2013115160.tif 000008
【００９１】
【表５】
2013115160.tif 000009
【００９２】
【表６】
2013115160.tif 000010
＊）室温で固体のため未測定【００９３】
表１〜５より、混合エステル１〜２４は、４０℃における動粘度が３１．２〜９３．６ｍｍ2／秒であって、二層分離温度が−２２℃以下であった。混合エステル１〜２４は、冷凍機油として必要な粘度範囲を確保しながら、ジフルオロメタン冷媒との優れた相溶性を有していることがわかる。【００９４】
表１〜５より、混合エステル１〜２４は、摩擦係数が０．１０以下であった。混合エステル１〜２４は優れた潤滑性を有していることがわかる。【００９５】
表１〜５より、混合エステル１〜２４は、粘度指数が６９以上、流動点が−３０℃以下であった。混合エステル１〜２４は十分な粘度−温度特性、十分な低温流動性を有していることがわかる。【００９６】
低温特性の評価において、混合エステル１〜２４は、固化せず、また析出物も確認されなかった。混合エステル１〜２４は、低温域で長期間保管するまたは使用する場合にも、好ましく使用できることがわかる。【００９７】
（試験例７）５℃におけるベンゾトリアゾールの溶解度の測定
混合エステル７〜１０、１３、１５および混合エステルＡのそれぞれ４．８５ｇに、ベンゾトリアゾール０．１５ｇを混合し、６０℃で加熱して、ベンゾトリアゾールの３重量％混合エステル溶液のそれぞれを得た。該混合エステル溶液のそれぞれを５℃で４０時間放置した後、目視により析出物の確認を行った。
析出物の見られなかった該混合エステル溶液は、５℃におけるベンゾトリアゾールの溶解度［混合エステル１ｇに対するベンゾトリアゾールの溶解量（ｇ）］を０．０３０ｇ／ｇ以上とした。析出物の見られた該混合エステル溶液は、析出物を濾過（濾紙；Ｎｏ．５Ａ、桐山製作所製）により除去した後に、得られた濾液を高速液体クロマトグラフィー（ＡＧＩＬＥＮＴ社製１２００ＳＥＲＩＥＳ、カラム：ＹＭＣ  Ｐａｃｋ  Ｐｈ  Ａ−４１４  φ６．０×３００ｍｍ、移動相：テトラヒドロフラン／０．１％リン酸水溶液＝７／３、カラム温度：４０℃、流速：０．７ｍＬ／分、検出：ＵＶ（２２０ｎｍ）、サンプル濃度：５０ｇ／Ｌ、インジェクト量：５μＬ）で測定し、絶対検量線法により、５℃におけるベンゾトリアゾールの溶解度［混合エステル１ｇに対するベンゾトリアゾールの溶解量（ｇ）］を求めた。結果を表７および８に示す。【００９８】
（試験例８）混合エステル溶液の流動点の測定
混合エステル７〜１０、１３、１５および混合エステルＡのそれぞれ４３．６５ｇに、ベンゾトリアゾール１．３５ｇを混合し、６０℃で加熱して、ベンゾトリアゾールの３重量％混合エステル溶液のそれぞれを得た。自動流動点測定器ＲＰＰ−０１ＣＭＬ（離合社製）を用い、ＪＩＳ  Ｋ２２６９−１９８７の方法に準じて、該３重量％混合エステル溶液のそれぞれの流動点を測定した。結果を表７および８に示す。表７および８において、ＢＺＴはベンゾトリアゾールを示す。【００９９】
（試験例９）混合エステル溶液の摩耗痕径の測定
混合エステル７〜１０、１３および１５のそれぞれ１９．８０ｇに、ベンゾトリアゾール０．２０ｇを混合し、６０℃で加熱して、ベンゾトリアゾールの１重量％混合エステル溶液のそれぞれを得た。得られた該１重量％混合エステル溶液のそれぞれを、シェル式四球摩擦試験機（神鋼造機社製）を用い、荷重２００Ｎ、回転数１２００ｒｐｍ、時間３０分間、温度７５℃、試験材［試験球（ＳＵＪ−２）］の条件で試験を行い、試験後の摩耗痕径を測定した。摩耗痕径は３つの固定球の垂直方向、水平方向全ての平均値とした。結果を以下に示す。混合エステル溶液の耐摩耗性は、摩耗痕径の値が小さいもの程優れていることを表す。【０１００】
【表７】
2013115160.tif 000011
【０１０１】
【表８】
2013115160.tif 000012
【０１０２】
表７および８より、混合エステル７〜１０、１３および１５は、５℃におけるベンゾトリアゾールの溶解度が０．０３０ｇ／ｇ以上とベンゾトリアゾールを溶解する能力に優れていることがわかる。また、混合エステル７〜１０、１３および１５は、ベンゾトリアゾールの３重量％混合エステル溶液の流動点が−３０．０℃以下であることから、ベンゾトリアゾールを溶解させたときにおいて、優れた低温流動性を有することがわかる。【０１０３】
試験例９において、混合エステル溶液の摩耗痕径は、混合エステル７は０．５１ｍｍであり、混合エステル８は０．５４ｍｍであり、混合エステル９は０．５５ｍｍであり、混合エステル１０は０．４９ｍｍであり、混合エステル１３は０．５５ｍｍであり、混合エステル１５は０．５８ｍｍであった。本発明の混合エステルはベンゾトリアゾールを溶解させたときにおいて、十分な耐摩耗性を有することがわかる。
【産業上の利用可能性】
【０１０４】
本発明により、冷凍機油として必要な粘度範囲を確保しながら、かつジフルオロメタン冷媒との優れた相溶性等を有する冷凍機油等に用いられる混合エステルを提供できる。
【国際調査報告】
2013115160.tif 000015
2013115160.tif 000016
2013115160.tif 000017
2013115160.tif 000018